(57)【要約】  高屈折率材料と低屈折率材料との交互層を含む眼科用レンズのための薄膜コーティングが提供される。コーティングは、光の透過を減衰させ、３２０ｎｍ〜４２０ｎｍの範囲で少なくとも約９０％、４４０ｎｍで５０％まで、４６０ｎｍで５％以下までの反射率によって特徴づけられる分光反射率曲線を有し、分光反射率曲線は、４２０ｎｍ〜４６０ｎｍで単調または厳密に減少する。【選択図】  図３
2019502166.tif 000002
【特許請求の範囲】
【請求項１】
眼科用レンズであって、
前面および後面を有する光学レンズと、
前記前面上に、高屈折率材料および低屈折率材料の交互層を含む薄膜コーティングであって、光の透過を減衰させ、約３２０ｎｍ〜約４２０ｎｍの範囲で少なくとも約９０％、約４４０ｎｍで約４５％〜約５５％、および約４６０ｎｍ〜約７００ｎｍの範囲で約２０％以下の反射率を含む分光反射率曲線を有する薄膜コーティングとを含み、
前記分光反射率曲線が、約４２０ｎｍ〜約４６０ｎｍで単調に減少する、眼科用レンズ。
【請求項２】
前記分光反射率曲線が、約４９０ｎｍでの波長で約５％〜約１５％の反射率のピークと、約５５ｎｍの半値全幅とをさらに含む、請求項１に記載の眼科用レンズ。
【請求項３】
前記分光反射率曲線が、約４２０ｎｍ〜約４６０ｎｍで厳密に減少する、請求項１に記載の眼科用レンズ。
【請求項４】
前記反射率が、約４４０ｎｍで約５０％である、請求項１に記載の眼科用レンズ。
【請求項５】
前記分光反射率曲線が、約４４０ｎｍで約−０．７０の傾きを有する、請求項１に記載の眼科用レンズ。
【請求項６】
前記高屈折率材料が、少なくとも約１．９０の屈折率を有し、前記低屈折率材料が、約１．８０以下の屈折率を有する、請求項１に記載の眼科用レンズ。
【請求項７】
前記低屈折率材料が、約１．５０以下の屈折率を有する、請求項６に記載の眼科用レンズ。
【請求項８】
前記高屈折率材料が、ＴｉＯ2、ＺｒＯ2、およびＨｆＯ2からなる群から選択される、請求項６に記載の眼科用レンズ。
【請求項９】
前記低屈折率材料が、ＳｉＯ2、ＭｇＦ2、およびＡｌ2Ｏ3からなる群から選択される、請求項８に記載の眼科用レンズ。
【請求項１０】
前記薄膜コーティングが、ＴｉＯ2とＳｉＯ2との交互層を含む、請求項７に記載の眼科用レンズ。
【請求項１１】
前記光学レンズが、約２８０ｎｍ〜約４００ｎｍの範囲で少なくとも約９５％まで光の透過を減衰させる大量のＵＶ光吸収添加剤を含む、請求項１に記載の眼科用レンズ。
【請求項１２】
前記光学レンズが、約３２０ｎｍ〜約４００ｎｍの範囲で少なくとも約９９％まで光の透過を減衰させる大量のＵＶ光吸収添加剤を含む、請求項１に記載の眼科用レンズ。
【請求項１３】
前記光学レンズの前記後面に反射防止コーティングをさらに含む、請求項１に記載の眼科用レンズ。
【請求項１４】
前記反射防止コーティングが、約３００ｎｍ〜約４６０ｎｍの範囲で光の約１．５％未満を反射する、請求項１３に記載の眼科レンズ。
【請求項１５】
前記光学レンズが無色である、請求項１に記載の眼科用レンズ。
【請求項１６】
眼科用レンズのための薄膜コーティングであって、
交互になる高屈折率材料と低屈折率材料との層を含み、
光の透過を減衰させ、第１の領域と第２の領域とを含む分光反射率曲線を有する薄膜コーティングであって、
前記第１の領域が、約３２０ｎｍ〜約４２０ｎｍの波長範囲で少なくとも約９０％の反射率と、約４４０ｎｍの波長で約４５％〜約５５％の反射率と、約４６０ｎｍの波長で約５％以下の反射率とを含み、
前記分光反射率曲線が、約４２０ｎｍ〜約４６０ｎｍで単調に減少し、そして
前記第２の領域が、約４９０ｎｍの波長で約５％〜約１５％の反射率のピークを含む、薄膜コーティング。
【請求項１７】
前記第２の領域の前記反射率のピークが、約５５ｎｍの半値全幅を有する、請求項１６に記載の薄膜コーティング。
【請求項１８】
前記分光反射率曲線が、約４２０ｎｍ〜約４６０ｎｍで厳密に減少する、請求項１６に記載の薄膜コーティング。
【請求項１９】
前記反射率が、約４４０ｎｍで約５０％である、請求項１６に記載の薄膜コーティング。
【請求項２０】
前記分光反射率曲線が約４４０ｎｍで約−０．７０の傾きを有する、請求項１６に記載の薄膜コーティング。
【請求項２１】
眼科用レンズのための薄膜コーティングであって、
交互になる高屈折率材料と低屈折率材料との層を含み、
光の透過を減衰させ、分光反射率曲線を有する眼科用レンズのための薄膜コーティングであって、
前記分光反射率曲線が、約３２０ｎｍ〜約４２０ｎｍで少なくとも約９０％の反射率を含み、約４６０ｎｍで約５％以下に減少する第１の領域と、約４９０ｎｍで約５％〜約１５％の反射率のピークを含む第２の領域とを含む、薄膜コーティング。
【請求項２２】
前記第２の領域の前記反射率のピークが、約５５ｎｍの半値全幅を有する、請求項２１に記載の薄膜コーティング。
【発明の詳細な説明】
【技術分野】
【０００１】
本発明は、眼科用レンズシステムに関し、特に、高エネルギー可視光の透過を減衰させる眼科用レンズに関する。
【背景技術】
【０００２】
電磁スペクトルのほんの一部だけが人の目に重要である。スペクトルのこの部分は、約１００ｎｍ〜約７００ｎｍの波長範囲にあり、紫外（ＵＶ）光と、高エネルギー可視（ＨＥＶ）光と、低エネルギー可視光とのいくつかの別々のグループに分けることができる。ＵＶ光は、約１００ｎｍ〜約４００ｎｍの波長範囲にあり、ＵＶＣ（１００ｎｍ〜２８０ｎｍ）と、ＵＶＢ（２８０ｎｍ〜３２０ｎｍ）と、ＵＶＡ（３２０ｎｍ〜４００ｎｍ）との３つの領域に細分される。ＨＥＶ光は、約４００ｎｍ〜約５００ｎｍの波長範囲にあり、一般に、可視スペクトルの青色（または青紫色）領域に対応する。人の目に重要な最後の領域は、約５００ｎｍ〜約７００ｎｍの波長範囲にある低エネルギー可視光である。
【０００３】
紫外線が目に有害であることは広く知られている。ＵＶＣはオゾン層によって完全に遮断され、ＵＶＢの大部分も遮断される。したがって、太陽からのＵＶ光の約９５％がＵＶＡからなる。４００ｎｍ〜５００ｎｍのＨＥＶ光が目、特に網膜を損傷させ得ることを示す研究も増えている。人の目のレンズおよび角膜はＵＶＢおよびＵＶＡの大部分を遮断するが、事実上すべてのＨＥＶ光がレンズを通り、目の後ろの網膜に衝撃を与え得る。
【０００４】
ＨＥＶ光は、複数の方法で目に影響を及ぼす。高齢者の進行性失明の主因である加齢性黄斑変性症（ＡＭＤ）にＨＥＶ光が関係している。ＡＭＤの原因の１つは、網膜色素上皮（ＲＰＥ）に対する損傷であるように思われる。網膜色素上皮（ＲＰＥ）は、視力を担う網膜の光受容体の後ろにある光感受性細胞の層である。ＡＭＤの正確な病理は完全には理解されていないが、ＨＥＶ光への曝露がＲＰＥ細胞の損傷とＡＭＤの発症とに重要な役割を演じているかもしれないという証拠が増えている。
【０００５】
ＨＥＶ光はまた、ある条件下で、目の疲れと視力低下とに寄与すると考えられている。ＨＥＶ光に伴う短い高エネルギー波長は、青色光をちらつかせ、より長い、より低いエネルギーの波長よりも容易にぎらつきを引き起こすことがある。結果として、ＨＥＶ光への長期の暴露（例えば、コンピュータスクリーンからやエネルギー効率のよい照明）は、目の疲れ、頭痛、身体的および精神的疲れをもたらすことがある。さらに、目の水晶体を通る光の軸方向（縦方向）の色収差は、「青色光のぼやけ」を引き起こし得る。図１は、目２のレンズ３を通過する異なる波長４、５、６の光を示す。異なる波長は、異なって屈折され、レンズから異なる距離で焦点を結ぶ。青色光は、他の波長より多く屈折し、網膜８の前（網膜８上でない）で青色光の焦点７を生じる。この効果は、明るい光（例えば、太陽および雪）中の物体の周りの青いぼやけとして観察され、また、青色光が強く反射される霧状の条件でも観察されることがある。さらに、蛍光灯およびＬＥＤ照明（例えば、自動車のヘッドライト）は、ＨＥＶ光の有意な出力を有し、同様に、特に夜間の運転中の視力の喪失にも寄与し得る。したがって、コンピュータディスプレイや他の電子デバイス、近代照明、および他の光源からの青色光のますますの普及は、ＨＥＶ光の管理をますます重要な問題にする。
【発明の概要】
【発明が解決しようとする課題】
【０００６】
ＨＥＶ光に伴う問題にもかかわらず、約４６０ｎｍ〜約５００ｎｍの可視光は、人における概日反応のレギュレータである。したがって、概日周期の自然の機能を妨げないように、約４６０ｎｍ〜約５００ｎｍの範囲の光の透過に有意に影響を及ぼすことなく、ＨＥＶ光への曝露を減らし、特に、目の疲れと青色光のぼやけとを減らすことが望ましい。
【課題を解決するための手段】
【０００７】
高屈折率材料と低屈折率材料との交互層を含む眼科用レンズのための薄膜コーティングが開示されている。一実施形態では、薄膜コーティングは、光の透過を減衰させ、約３２０ｎｍ〜約４２０ｎｍの範囲で少なくとも約９０％と、約４４０ｎｍで約４５％〜約５５％と、約４６０ｎｍ〜約７００ｎｍの範囲で約２０％以下との反射率を含む分光反射率曲線を有し、分光反射率曲線は、約４２０ｎｍ〜約４６０ｎｍで単調に減少する。さらなる実施形態では、薄膜コーティングは、光学レンズの前面に施される。
【０００８】
さらに別の実施形態では、薄膜コーティングは、第１および第２の領域を含む分光反射率曲線を有する。 第１の領域は、約３２０ｎｍ〜約４２０ｎｍの波長範囲での少なくとも約９０％の反射率と、約４４０ｎｍの波長での約４５％〜約５５％の反射率と、約４６０ｎｍの波長での約５％以下の反射率とを含み、分光反射率曲線は、約４２０ｎｍ〜約４６０ｎｍで単調に減少する。 第２の領域は、約４９０ｎｍの波長で約５％〜約１５％の反射率のピークを含む。 好ましい実施形態では、第２の領域での反射率のピークは、約５５ｎｍの半値全幅を有する。
【０００９】
本明細書に記載の実施形態と、本明細書に含まれる他の特徴、利点、および開示、そして、それらを達成する方法が、同様の参照番号が同様の要素を識別する添付の図面と併せて以下の説明からよりよく理解されるであろう。
【図面の簡単な説明】
【００１０】
【図１】異なる波長の光の屈折を示す、目の垂直断面図である。
【図２】眼科用レンズシステムの分解断面図である。
【図３】眼科用レンズシステムの反射率および波長のデータプロットである。
【図４】眼科用レンズシステムの代わりの実施形態の反射率および波長のデータプロットである。
【図５】眼科用レンズシステムの別の実施形態の反射率および波長のデータプロットである。
【図６】眼科レンズシステムのさらに別の実施形態の反射率および波長のデータプロットである。
【発明を実施するための形態】
【００１１】
本開示の実施形態の以下の詳細な説明では、このような特定の実施形態を、限定ではなく、例示として、添付図面を参照して示す。他の実施形態が利用されてもよく、本開示の精神および範囲から逸脱することなく変更が行われてもよいことが理解されるべきである。
【００１２】
ここで、図２を参照する。図２は、（物体側）前面１４と（目側）後面１６とを有する光学レンズ１２を含む眼科用レンズシステム１０を例示する。眼科用システムに用いられる光学レンズは、典型的には、凸状の前面１４と凸状の後面１６とを有するように製造される。前面１４には、ＨＥＶ光の透過を減衰させる薄膜コーティング１８が施されている。オプションの反射防止薄膜コーティング２２を後面１６に施してもよい。
【００１３】
約４４０ｎｍを中心とする波長範囲のＨＥＶ光の減衰は、概日反応に重要なスペクトルの部分に有意に影響を及ぼすことなく、ＨＥＶ光によってもたらされるぎらつきと青いぼやけとの問題を軽減することが見出されている。一実施形態では、薄膜コーティング１８は、約４２０ｎｍ〜約４６０ｎｍの範囲の光を減衰させ、これにより、概日反応との有意な干渉を避けながら、ＨＥＶ光の透過を減らす。さらなる実施形態では、光の透過は、約４２０ｎｍで少なくとも約９０％まで減衰し、約４６０ｎｍで約５％以下に減少する。この範囲では、光の透過は、好ましくは、約４４０ｎｍの波長で約４５％〜約５５％に、より好ましくは、約４４０ｎｍの波長で約５０％まで減衰する。
【００１４】
望ましくないＨＥＶおよびＵＶの波長を遮断した後の概日反応の干渉を最小にするために、約４４０ｎｍ超では、光の減衰が急速に減少することが望ましい。したがって、好ましい実施形態では、約４２０ｎｍ〜約４６０ｎｍのＨＥＶ光の減衰は、単調に減少する、すなわち、４２０ｎｍ〜４６０ｎｍの範囲にわたって減少または非増加のいずれかの曲線を有する。より好ましくは、約４２０ｎｍ〜約４６０ｎｍのＨＥＶ光の減衰は、厳密に減少する、すなわち、プラトーなしで続けて減少する曲線を有する。特に好ましい実施形態では、光の減衰は、約４２０ｎｍ〜約４６０ｎｍで厳密に減少し、約４４０ｎｍで約−０．７０の傾きを有する分光反射率曲線を含む。
【００１５】
薄膜コーティング１８はまた、約４２０ｎｍ未満の波長の範囲の光を減衰させることによって、ＵＶ光の透過の遮断を促進してもよい。一実施形態では、薄膜コーティング１８は、約３２０ｎｍ〜約４２０ｎｍの領域で光を約９０％以上までさらに減衰させてもよい。約４６０ｎｍ超の可視光の減衰は、理想的には最小にされる。さらなる実施形態では、約４６０ｎｍ〜約７００ｎｍの範囲の光の減衰は、約２０％以下まで、より好ましくは約１５％以下まで減衰する。
【００１６】
約４６０ｎｍを下回る光を減衰させるように設計された薄膜コーティングは、眼科用レンズシステムに望ましくない紫色または紺色の反射を与えることがある。この効果は、約４８０ｎｍ〜約４９０ｎｍの波長で、約５〜１５％の減衰のピークを含む副領域の透過光の減衰によって軽減され得ることが見出されている。一実施形態では、副領域は、約４９０ｎｍでの約５％〜約１５％の減衰のピークと、約５５ｎｍの半値全幅（ＦＷＨＭ）とを含む。好ましい実施形態では、副領域は、約１２％の減衰のピークを有する。５％未満の減衰は、紫色または紺色の反射率を有意に低下させない。
【００１７】
薄膜コーティング１８は、金属酸化物、金属フッ化物、および当該技術分野で公知の他の材料などの交互になる高屈折率材料と低屈折率材料との複数の層を含む。高屈折率材料は、約１．９０超の屈折率を有し、ＴｉＯ2、ＺｒＯ2、ＨｆＯ2、およびＤｒａｌｏ（Ｕｍｉｃｏｒｅ  Ｔｈｉｎ  Ｆｉｌｍ  Ｐｒｏｄｕｃｔｓ−Ｐｒｏｖｉｄｅｎｃｅ、ＲＩ）などの市販の材料が挙げられるが、これらに限定されない。低屈折率材料は、約１．８未満の屈折率を有し、限定されないが、ＳｉＯ2、ＭｇＦ2、Ａｌ2Ｏ3が挙げられる。好ましい実施形態では、低屈折率材料は、約１．５０以下の屈折率を有する。他のフッ化物および炭化物は、ＣｅＦ3、氷晶石（Ｎａ3ＡｌＦ6）、およびＡｌＦなど、薄膜コーティング１８への使用に適当な屈折率を有することが、当該技術分野で知られている。
【００１８】
層数と、各層の高屈折率材料および低屈折率材料の厚さとは、薄膜コーティングの光の透過の減衰の特性と分光反射率曲線とを決定する。一実施形態では、薄膜コーティング１８は、交互になる高屈折率材料と低屈折率材料とが少なくとも８つの層を含み、好ましくは１０の層を含む。特に好ましい実施形態では、薄膜コーティングは、交互になる高屈折率材料と低屈折率材料との１０層を含み、最も好ましくは、交互になるＴｉＯ2とＳｉＯ2との１０層を含む。１０超の交互層が可能であるが、追加の層によってもたらされる利点を、製造時間の増加が上回るかもしれない。
【００１９】
薄膜コーティング１８を含む交互になる高屈折率材料と低屈折率材料との層は、化学蒸着と、スパッタリングおよび電子ビーム蒸着などの物理蒸着とを含む、当技術分野で公知の種々の方法によって基板光学レンズ１２の前面１４に塗布してもよい。一実施形態では、ＴｉＯ2の高屈折率層は、当該技術分野で知られているように、Ｔｉ3Ｏ5出発材料の蒸着によって塗布してもよい。
【００２０】
光学レンズ１２は、当該技術分野で公知の種々の異なるプラスチック材料で形成してもよい。一実施形態では、レンズ材料は、ウレタン系ポリマーなどの高屈折率材料である。好ましい実施形態では、レンズ材料は、光の透過を有意に減衰させない。従来のＵＶ／青色遮断レンズは、レンズに望ましくない黄色〜赤色の色合いを与える染料を含む。これらの従来のレンズは、一般に、可視スペクトルの大部分にわたって光の透過を減少させることもでき、それによって、昼間の着用のみに対するその有効性を低下させる。対照的に、眼科用レンズ系の減衰と光透過曲線とは、光学レンズ１２を無色にする薄膜コーティング１８によって実質的に決定され得る。染料の必要性を除くことによって、目に入る光の色の鮮明度と総量とが改善される。
【００２１】
それにもかかわらず、光学レンズ１２は、大量の染料または他の添加剤を含んでもよい。一実施形態では、光学レンズ１２は、レンズに審美的に望ましい色合いまたは着色を与える染料または顔料を含んでもよい。別の実施形態では、光学レンズ１２は、薄膜コーティング１８のＵＶ遮断特性を補う、大量のＵＶ吸収添加剤を含んでもよい。ＵＶ／青色吸収染料とＵＶ／青色吸収添加剤とは、市販されており、ＢＰＩ  Ｍｅｌａｎｉｎ  Ｔｈｅｒａｐｅｕｔｉｃ  Ｔｉｎｔ、Ｄｉａｍｏｎｄ  Ｄｙｅ  ５５０、ＵＶ  Ｂｌｕｅ  Ｆｉｌｔｅｒ  Ｖｉｓｉｏｎ  ４５０（Ｂｒａｉｎ  Ｐｏｗｅｒ  Ｉｎｃ．−フロリダ州マイアミ）、およびＣ２００−９５  Ｏｐｔｉ−Ｓａｆｅ  Ｌｅｎｓ  Ｄｙｅ（Ｐｈａｎｔｏｍ  Ｒｅｓｅａｒｃｈ  Ｌａｂｏｒａｔｏｒｉｅｓ  Ｉｎｃ．−フロリダ州マイアミ）が挙げられる。当該技術分野で公知の他のＵＶ吸収添加剤としては、ポリアミド、ベンゾフェノン、ヒドロキシベンゾフェノン、ヒドロキシフェニルベンゾトリアゾール、ベンゾトリアゾール、ヒドロキシフェニルトリアジン、２−（２-ヒドロキシフェニル）−ベンゾトリアゾール、２-ヒドロキシ−ベンゾフェノン、ヒドロキシフェニル-s-トリアジン、およびオキサルアニリドが挙げられる。好ましい実施形態では、ＵＶ吸収添加剤は、約２８０ｎｍ〜約４００ｎｍの波長範囲で少なくとも約９５％まで光の透過を減衰させ、より好ましくは、約３２０ｎｍ〜約４００ｎｍの範囲で少なくとも９９％まで光の透過を減衰させる。ＵＶ吸収添加剤の添加は、光学レンズ１２に、はっきりした黄色〜赤色の色合いを与えることがある。
【００２２】
眼科用レンズシステム１０は、光学レンズ１２の後面１６に施された反射防止コーティング２２を任意に含むが、必要とはしない。反射防止コーティング２２は、後面１６から後ろに着用者の目へ向かうＵＶ光およびＨＥＶ光の望ましくない反射を減少させる。一実施形態では、反射防止コーティング２２は、約２８０ｎｍ〜約７００ｎｍの波長範囲で少なくとも約９９．２５％の透過率を有する。好ましい実施形態では、反射防止コーティング２２は、約３００ｎｍ〜約４６０ｎｍの範囲の光を約１．５％未満反射する。このような反射防止コーティングと、それらを光学レンズに施す方法とは、当技術分野に周知である。
【００２３】
以下の実施例は、本発明の好ましい実施形態を例証するために挙げられる。以下の実施例に開示の技術は、本発明の実施において、よく機能するように本発明者らが発見した本発明の技術に従い、したがって、その実施のための好ましいモードを構成すると考えられることが当業者には理解されるべきである。しかし、当業者は、本開示に照らして、本発明の範囲から逸脱することなく、開示された特定の実施形態において多くの変更が行われ得、同様のまたは類似の結果がなお得られることを理解すべきである。
【実施例１】
【００２４】
表１に示すように、交互になる高屈折率（ＴｉＯ2）材料と低屈折率（ＳｉＯ2）材料との１０層からなる薄膜コーティングを開発した。層１は、光学レンズ１２に最も近くに位置した層を表し、ＴｉＯ2は、薄膜コーティングの最初の最内側の材料である。層１０は、光学レンズ１２から最も遠くに位置した層を表し、ＳｉＯ2は、薄膜コーティングの最後の最外側の材料である。各層の材料の厚さを表1に示す。
【００２５】
表１  薄膜コーティングの構成
【表１】
2019502166.tif 000003
【００２６】
３００ｎｍ〜７００ｎｍの範囲の波長での薄膜コーティングの分光反射率曲線を図３に示す。透過の減衰は、約４００ｎｍでの約５０％の反射率とｍ＝−０．７の傾きとを有する分光反射率曲線３０を有する主反射領域によって特徴づけられる。反射率は、約３２０ｎｍ〜約４２０ｎｍで少なくとも約９０％、約４００ｎｍで少なくとも約９５％であり、４２０ｎｍで約９０％から４６０ｎｍで約５％以下に厳密に減少し、約４６０ｎｍ〜約７００ｎｍで約２０％である。約４９０ｎｍで約１５％の反射率のピークを有する副反射領域３２が存在し、ＦＷＨＭは約５５である。反射率は、４６０ｎｍおよび５４０ｎｍでピークのいずれかの側で約２％以下に減少する。副反射領域は、上記紫色または紺色の反射を低下させ、約４８０ｎｍ〜約４９０ｎｍの範囲のＨＥＶ光をいくらか減衰させながら、概日反応の障害を避けるために４６０ｎｍ超の光を十分透過させる。
【００２７】
図３に示すように、透過の減衰は、約３２０ｎｍ未満の波長で減少する。上記のように、眼科用レンズシステム１０のＵＶ遮断特性は、透過の減衰が約３２０ｎｍ〜約４００ｎｍで少なくとも約９５％であるように、大量のＵＶ吸収添加剤を光学レンズ１２に添加することによって補えるかもしれない。
【実施例２】
【００２８】
表２に示した各層の材料の厚さを除いて、実施例１に記載のように、交互になる高屈折率（ＴｉＯ2）材料と低屈折率（ＳｉＯ2）材料との１０層からなる薄膜コーティングを開発した。
【００２９】
表２  薄膜コーティングの構成
【表２】
2019502166.tif 000004
【００３０】
３００ｎｍ〜７００ｎｍの範囲の波長での薄膜コーティングの分光反射率曲線を図４に示す。透過の減衰は、実施例１の薄膜コーティングと同様、約４４０ｎｍでの約５０％の反射率と約ｍ＝−０．６５の傾きとを有する分光反射率曲線４０を有する主反射領域によって特徴づけられる。約４９０ｎｍで約１０％の反射率のピークを有する副反射領域４２が存在し、ＦＷＨＭは約５３である。反射率は、４６０ｎｍおよび５４０ｎｍでピークのいずれかの側で約２％以下に減少する。
【実施例３】
【００３１】
表３に示した各層の材料の厚さを除いて、実施例１に記載のように、交互になる高屈折率（ＴｉＯ2）材料と低屈折率（ＳｉＯ2）材料との１０層からなる薄膜コーティングを開発した。
【００３２】
表３  薄膜コーティングの構成
【表３】
2019502166.tif 000005
【００３３】
３００ｎｍ〜７００ｎｍの範囲の波長での薄膜コーティングの分光反射率曲線を図５に示す。透過の減衰は、実施例１の薄膜コーティングと同様、約４４０ｎｍでの約５０％の反射率と約ｍ＝−０．６２の傾きとを有する分光反射率曲線５０を有する主反射領域によって特徴づけられる。約４９０ｎｍで約５％のピークの減衰を有する副反射領域５２が存在し、ＦＷＨＭは約５６である。反射率は、４６０ｎｍおよび５４０ｎｍでピークのいずれかの側で約２％以下に減少する。
【実施例４】
【００３４】
大量の染料または顔料を必要とせず、従来のＵＶ／青色遮断レンズの透過の減衰に似た特性を有する薄膜コーティングを開発することも可能である。表４に示した各層の材料の厚さを除いて、実施例１に記載のように、交互になる高屈折率（ＴｉＯ2）材料と低屈折率（ＳｉＯ2）材料との１０層からなる薄膜コーティングを開発した。
【００３５】
表４  薄膜コーティングの構成
【表４】
2019502166.tif 000006
【００３６】
３００ｎｍ〜７００ｎｍの範囲の波長での薄膜コーティングの分光反射率曲線を図６に示す。透過の減衰は、より高波長にシフトしていることを除いて、実施例１の薄膜コーティングと同様に、すなわち、約４６０ｎｍでの約５０％の反射率と約ｍ＝−０．７０の傾きとを有する分光反射率曲線６０を有する主反射領域によって特徴づけられる。反射率は、約３４０ｎｍ〜約４４０ｎｍで少なくとも約９０％、約４２０ｎｍで少なくとも約９５％であり、４４０ｎｍで約９０％から４８０ｎｍで約５％以下に厳密に減少し、そして、約４８０ｎｍ〜約７００ｎｍで約２０％以下である。約５１０ｎｍで約１５％の反射率のピークを有する副反射領域６２が存在し、ＦＷＨＭは約５６である。反射率は、４８０ｎｍおよび５６０ｎｍでピークのいずれかの側で約２％以下に減少する。したがって、主反射領域は、より広い範囲のＨＥＶ光の透過を減衰させるが、概日反応に重要と考えられる約４６０ｎｍ〜約５００ｎｍの範囲と有意に重なる。
【００３７】
本明細書に記載の実施形態による眼科用レンズシステム１０は、有害で疲れを誘発するＵＶ光およびＨＥＶ光を減衰させる。薄膜コーティング１８は、特に、蛍光灯およびＬＥＤランプのような現代の照明条件下で、コンピュータおよび電子デバイスディスプレイを見る際に視力が改善されるように、ぎらつきおよび青色光のぼやけをもたらすＨＥＶ光の部分の透過を最小にする。一方、眼科用レンズシステム１０は、身体の概日周期に伴う、目に達する波長範囲の光の有意な透過を可能にする。
【００３８】
薄膜コーティング１８は、眼科用レンズシステム１０の前面に施されるものとして記載されているが、当業者であれば、薄膜コーティング１８を眼科用レンズシステムの後面に施してもよいことを理解するであろう。さらに、当技術分野で公知の他のタイプのコーティングを薄膜コーティング１８に組み込んでもよい。例えば、薄膜コーティング１８は、帯電防止コーティング、耐引掻性コーティング、疎水性/疎油性コーティング、および/または当該技術分野に公知の反射防止コーティングにも組み込んでもよい。
【００３９】
本開示の特定の実施形態を例示し記載したが、本開示の精神および範囲から逸脱することなく、種々の他の変更および修正を行うことができることが、当業者には明らかであろう。したがって、添付の特許請求の範囲に、この開示の範囲内のすべてのこのような変更および修正を包含することが意図される。
【図１】
2019502166.tif 000007
【図２】
2019502166.tif 000008
【図３】
2019502166.tif 000009
【図４】
2019502166.tif 000010
【図５】
2019502166.tif 000011
【図６】
2019502166.tif 000012
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
眼科用レンズであって、
前面および後面を有する光学レンズと、
前記前面上に、高屈折率材料および低屈折率材料の交互層を含む薄膜コーティングであって、光の透過を減衰させ、３２０ｎｍ〜４２０ｎｍの範囲で少なくとも８０％、４４０ｎｍで４０％〜６０％、および４８０ｎｍ〜７００ｎｍの範囲で２０％以下の反射率を含む分光反射率曲線を有する薄膜コーティングとを含み、
前記分光反射率曲線が、４２０ｎｍ〜４５０ｎｍで単調に減少する、眼科用レンズ。
【請求項２】
前記分光反射率曲線が、４８０ｎｍ〜５００ｎｍでの波長で５％〜１５％の反射率のピークをさらに含む、請求項１に記載の眼科用レンズ。
【請求項３】
前記分光反射率曲線が、４２０ｎｍ〜４６０ｎｍで厳密に減少する、請求項１に記載の眼科用レンズ。
【請求項４】
前記反射率が、４４０ｎｍで４５％〜５５％である、請求項１に記載の眼科用レンズ。
【請求項５】
前記分光反射率曲線が、４４０ｎｍで−０．６２〜−０．７０の間の傾きを有する、請求項１に記載の眼科用レンズ。
【請求項６】
前記高屈折率材料が、少なくとも１．９０の屈折率を有し、前記低屈折率材料が、１．８０以下の屈折率を有する、請求項１に記載の眼科用レンズ。
【請求項７】
前記低屈折率材料が、１．５０以下の屈折率を有する、請求項６に記載の眼科用レンズ。
【請求項８】
前記高屈折率材料が、ＴｉＯ2、ＺｒＯ2、およびＨｆＯ2からなる群から選択される、請求項６に記載の眼科用レンズ。
【請求項９】
前記低屈折率材料が、ＳｉＯ2、ＭｇＦ2、およびＡｌ2Ｏ3からなる群から選択される、請求項８に記載の眼科用レンズ。
【請求項１０】
前記薄膜コーティングが、ＴｉＯ2とＳｉＯ2との交互層を含む、請求項７に記載の眼科用レンズ。
【請求項１１】
前記光学レンズが、２８０ｎｍ〜４００ｎｍの範囲で少なくとも９５％まで光の透過を減衰させる大量のＵＶ光吸収添加剤を含む、請求項１に記載の眼科用レンズ。
【請求項１２】
前記光学レンズが、３２０ｎｍ〜４００ｎｍの範囲で少なくとも９９％まで光の透過を減衰させる大量のＵＶ光吸収添加剤を含む、請求項１に記載の眼科用レンズ。
【請求項１３】
前記光学レンズの前記後面に反射防止コーティングをさらに含む、請求項１に記載の眼科用レンズ。
【請求項１４】
前記反射防止コーティングが、３００ｎｍ〜４６０ｎｍの範囲で光の１．５％未満を反射する、請求項１３に記載の眼科レンズ。
【請求項１５】
前記光学レンズが無色である、請求項１に記載の眼科用レンズ。
【請求項１６】
眼科用レンズのための薄膜コーティングであって、
交互になる高屈折率材料と低屈折率材料との層を含み、
光の透過を減衰させ、第１の領域と第２の領域とを含む分光反射率曲線を有する薄膜コーティングであって、
前記第１の領域が、３２０ｎｍ〜４２０ｎｍの波長範囲で少なくとも８０％の反射率と、４４０ｎｍの波長で４０％〜６０％の反射率と、４６０ｎｍの波長で１０％以下の反射率とを含み、
前記分光反射率曲線が、４２０ｎｍ〜４５０ｎｍで単調に減少し、そして
前記第２の領域が、４８０ｎｍ〜５００ｎｍの間の波長で５％〜１５％の反射率のピークを含む、薄膜コーティング。
【請求項１７】
前記第２の領域の前記反射率のピークが、５０ｎｍから６０ｎｍの半値全幅を有する、請求項１６に記載の薄膜コーティング。
【請求項１８】
前記分光反射率曲線が、４２０ｎｍ〜４６０ｎｍで厳密に減少する、請求項１６に記載の薄膜コーティング。
【請求項１９】
前記反射率が、４４０ｎｍで４５％〜５５％である、請求項１６に記載の薄膜コーティング。
【請求項２０】
前記分光反射率曲線が４４０ｎｍで−０．６２〜−０．７０の間の傾きを有する、請求項１６に記載の薄膜コーティング。
【請求項２１】
眼科用レンズのための薄膜コーティングであって、
交互になる高屈折率材料と低屈折率材料との層を含み、
光の透過を減衰させ、分光反射率曲線を有する眼科用レンズのための薄膜コーティングであって、
前記分光反射率曲線が、３２０ｎｍ〜４２０ｎｍで少なくとも８０％の反射率を含み、４６０ｎｍで１０％以下に減少する第１の領域と、４８０ｎｍ〜５００ｎｍで５％〜１５％の反射率のピークを含む第２の領域とを含む、薄膜コーティング。
【請求項２２】
前記第２の領域の前記反射率のピークが、５０ｎｍ〜６０ｎｍの間の半値全幅を有する、請求項２１に記載の薄膜コーティング。
【請求項２３】
前記分光反射率曲線が、３２０ｎｍ〜４２０ｎｍで少なくとも９０％の反射率、４４０ｎｍで４５％〜５５％の反射率、及び、４６０ｎｍ〜７００ｎｍで２０％以下の反射率を含み、
前記分光反射率曲線が、４２０ｎｍ〜４６０ｎｍで単調に減少する、請求項１に記載の眼科レンズ。
【国際調査報告】
2019502166.tif 000013